(57)【特許請求の範囲】
【請求項１】
対向電極間に、下記一般式（Ａ）で表される化合物または一般式（Ｂ）で表される化合物を含有した電解質と、白色散乱物とを有し、かつ少なくとも一方の対向電極が、下記一般式（１）で表される高分子材料を固定化していることを特徴とする表示素子。
【化１】
0005294301.tif 000031
〔式中、Ｒａ1、Ｒａ2、Ｒｂ1、Ｒｂ2は各々独立に置換基を有しても良い、芳香族炭化水素基、芳香族複素環基または脂肪族炭化水素基を表す。Ｒａ1及びＲａ2、Ｒｂ1及びＲｂ2は互いに連結して環状構造を形成しても良い。〕
【化２】
0005294301.tif 000032
〔一般式（１）で表される高分子化合物は、ビスターピリジン誘導体と、金属イオンと、カウンターアニオンとを含む高分子化合物であって、式中、Ｍは金属イオンを表し、Ｘはカウンターアニオンを表し、Ｒは、炭素原子および水素原子を含む、または、ターピリジル基を直接接続するスペーサを表し、Ｒ1、Ｒ2、Ｒ3およびＲ4は、すべて同一、すべて異なる、または、一部同一の水素原子、アリール基またはアルキル基を表し、ｎは重合度を表す２以上の整数である。〕
【請求項２】
前記一般式（１）における金属イオンＭは、鉄イオン、コバルトイオン、ルテニウムイオン、ニッケルイオンおよび亜鉛イオンから選ばれる少なくとも１種であることを特徴とする請求項１に記載の表示素子。
【請求項３】
前記一般式（１）におけるカウンターアニオンは、酢酸イオン、四フッ化ホウ素イオン、ポリオキシメタレートおよびこれらの組み合わせからなる群から選ばれる少なくとも１種であることを特徴とする請求項１または２に記載の表示素子。
【請求項４】
前記一般式（１）におけるスペーサは、アリール基またはアルキル基であることを特徴とする請求項１〜３のいずれか１項に記載の表示素子。
【請求項５】
前記アリール基またはアルキル基が、酸素原子または硫黄原子をさらに含むことを特徴とする請求項４に記載の表示素子。
【請求項６】
前記アリール基が、下記式［１］〜［４］からなる群から選ばれる少なくとも１種であることを特徴とする請求項４または５に記載の表示素子。
【化３】
0005294301.tif 000033
【請求項７】
前記一般式（１）で表される高分子材料が、下記一般式（２）に表されるビスターピリジン誘導体と金属塩とを、酢酸およびメタノール中で還流させる工程を包含する方法で製造されていることを特徴とする請求項１〜６のいずれか１項に記載の表示素子。
【化４】
0005294301.tif 000034
〔式中、Ｒは、炭素原子および水素原子を含む、または、ターピリジル基を直接接続するスペーサを表し、Ｒ1、Ｒ2、Ｒ3およびＲ4は、すべて同一、すべて異なる、または、一部同一の水素原子、アリール基またはアルキル基を表し、ｎは重合度を表す２以上の整数である。〕
【請求項８】
前記対向電極の駆動操作により、白表示と２色以上の着色表示を行うことを特徴とする請求項１〜７のいずれか１項に記載の表示素子。
【請求項９】
対向電極間に、下記一般式（Ａ）で表される化合物または一般式（Ｂ）で表される化合物を含有した電解質と白色散乱物とを有し、かつ少なくとも一方の対向電極が、下記一般式（３）で表される高分子材料を固定化していることを特徴とする表示素子。
【化５】
0005294301.tif 000035
〔式中、Ｒａ1、Ｒａ2、Ｒｂ1、Ｒｂ2は各々独立に置換基を有しても良い、芳香族炭化水素基、芳香族複素環基または脂肪族炭化水素基を表す。Ｒａ1及びＲａ2、Ｒｂ1及びＲｂ2は互いに連結して環状構造を形成しても良い。〕
【化６】
0005294301.tif 000036
〔一般式（３）で表される高分子化合物は、第１〜第Ｎ（Ｎは、２以上の整数）のビスターピリジン誘導体と、第１〜第Ｎ（Ｎは、２以上の整数）の金属イオンと、第１〜第Ｎ（Ｎは２以上の整数）のカウンターアニオンとを含む高分子材料であって、式中、Ｍ1、・・・、ＭN（Ｎは、２以上の整数）は、すべて同一、すべて異なる、または、一部同一の第１〜第Ｎの金属イオンを表し、Ｘ1、・・・、ＸN（Ｎは、２以上の整数）は、すべて同一、すべて異なる、または、一部同一の第１〜第Ｎのカウンターアニオンを表し、Ｒ1、・・・、ＲN（Ｎは、２以上の整数）は、すべて同一、すべて異なる、または、一部同一の、炭素原子および水素原子を含む、または、ターピリジル基を直接接続するスペーサを表し、Ｒ11、・・・、Ｒ1N、Ｒ21、・・・、Ｒ2N、Ｒ31、・・・、Ｒ3N、Ｒ41、・・・、Ｒ4N（Ｎは、２以上の整数）は、すべて同一、すべて異なる、または、一部同一の水素原子、アリール基またはアルキル基を表し、ｎ1、・・・、ｎNはそれぞれ重合度を表す２以上の整数を表す。〕
【請求項１０】
前記一般式（３）における第１〜第Ｎの金属イオンは、それぞれ、鉄イオン、コバルトイオン、ルテニウムイオン、ニッケルイオンおよび亜鉛イオンからなる群から選ばれる少なくとも１種であることを特徴とする請求項９に記載の表示素子。
【請求項１１】
前記一般式（３）における第１〜第Ｎのカウンターアニオンは、それぞれ、酢酸イオン、四フッ化ホウ素イオン、ポリオキシメタレートおよびこれらの組み合わせからなる群から選ばれる少なくとも１種であることを特徴とする請求項９または１０に記載の表示素子。
【請求項１２】
前記一般式（３）におけるＲ1、・・・、ＲNで表されるスペーサは、それぞれ、アリール基またはアルキル基であることを特徴とする請求項９〜１１のいずれか１項に記載の表示素子。
【請求項１３】
前記アリール基またはアルキル基が、酸素原子または硫黄原子をさらに含むことを特徴とする請求項１２に記載の表示素子。
【請求項１４】
前記アリール基が、下記式［１］〜式［４］からなる群から選ばれる少なくとも１種であることを特徴とする請求項１２または１３に記載の表示素子。
【化７】
0005294301.tif 000037
【請求項１５】
前記一般式（３）で表される高分子材料が、下記一般式（４）で表される第１〜第Ｎ（Ｎは２以上の整数）のビスターピリジン誘導体のそれぞれと、第１〜第Ｎ（Ｎは２以上の整数）の金属塩のそれぞれとを、酢酸およびメタノール中でそれぞれ還流させる工程と、前記それぞれ還流させる工程で得られた第１〜第Ｎ（Ｎは２以上の整数）の反応物を混合する工程とを包含する方法で製造されていることを特徴とする請求項９〜１４のいずれか１項に記載の表示素子。
【化８】
0005294301.tif 000038
〔式中、Ｒ1、・・・、ＲN（Ｎは、２以上の整数）は、すべて同一、すべて異なる、または、一部同一の、炭素原子および水素原子を含む、または、ターピリジル基を直接接続するスペーサを表し、Ｒ11、・・・、Ｒ1N、Ｒ21、・・・、Ｒ2N、Ｒ31、・・・、Ｒ3N、Ｒ41、・・・、Ｒ4N（Ｎは、２以上の整数）は、すべて同一、すべて異なる、または、一部同一の水素原子、アリール基またはアルキル基を表し、ｎ1、・・・、ｎNはそれぞれ重合度を表す２以上の整数である。〕
【請求項１６】
前記対向電極の駆動操作により、白表示と２色以上の着色表示を行うことを特徴とする請求項９〜１５のいずれか１項に記載の表示素子。
【発明の詳細な説明】
【技術分野】
【０００１】
本発明は、新規な電気化学的な表示素子に関するものである。
【背景技術】
【０００２】
近年、パーソナルコンピューターの動作速度の向上、ネットワークインフラの普及、データストレージの大容量化と低価格化等に伴い、従来、紙等の印刷物で提供されたドキュメントや画像等の情報を、より簡便な電子情報として入手、電子情報を閲覧する機会が益々増大している。
【０００３】
この様な電子情報の閲覧手段として、従来の液晶ディスプレイやＣＲＴ（ブラウン管）、また近年では、有機エレクトロルミネッセンスディスプレイ等の発光型が主として用いられているが、特に、電子情報がドキュメント情報の場合、比較的長時間にわたってこの閲覧手段を注視する必要があり、これらの行為は必ずしも人間に優しい手段とは言い難く、一般に発光型のディスプレイの欠点として、フリッカーで目が疲労する、持ち運びに不便、読む姿勢が制限され、静止画面に視線を合わせる必要が生じる、長時間読むと消費電力が嵩む等の課題が知られている。
【０００４】
これらの欠点を補う表示手段として、外光を利用し、像保持の為に電力を消費しない電力を消費しない、いわゆるメモリー性を有する反射型ディスプレイが知られているが、下記の理由で十分な性能を有しているとは言い難い。
【０００５】
例えば、反射型液晶等の偏光板を用いる方式は、反射率が約４０％と低く白表示に難があり、また構成部材の作製に用いる製法の多くは簡便とは言い難い。また、ポリマー分散型液晶は高い電圧を必要とし、また有機物同士の屈折率差を利用しているため、得られる画像のコントラストが十分でない。また、ポリマーネットワーク型液晶は電圧高いことと、メモリー性を向上させるために複雑なＴＦＴ回路が必要である等の課題を抱えている。また、電気泳動法による表示素子は、１０Ｖ以上の高い電圧が必要となり、電気泳動性粒子凝集による耐久性に懸念がある。これらの方法で、カラー表示を行う方法として、カラーフィルターを用いる方法が知られている。原理的に、カラーフィルターの着色のため明るい白表示が得られない。
【０００６】
また、低電圧で駆動可能なフルカラー表示が可能な方式としては、エレクトロクロミック方式が知られている。エレクトロクロミック方式は、３Ｖ以下の低電圧で駆動が可能であるが、フルカラーを表示しようとした場合、異なる色を３層積層する必要があり、複雑な素子構成によるコスト高が懸念され、また、平地混合によるフルカラーエレクトロクロミック素子（例えば、特許文献１参照。）が知られているが、この方式では、平地混合のため、カラー表示のコントラストが十分ではなく、単層で多色表示を行う方法が望まれている。
【特許文献１】特開２００３−２７０６７０号公報
【発明の開示】
【発明が解決しようとする課題】
【０００７】
本発明は、上記課題に鑑みなされたものであり、その目的は、簡便な部材構成、低電圧で駆動可能で、表示コントラスト、白表示反射率が高い表示素子を提供することにある。
【課題を解決するための手段】
【０００８】
本発明の上記目的は、以下の構成により達成される。
【０００９】
１．対向電極間に、下記一般式（Ａ）で表される化合物または一般式（Ｂ）で表される化合物を含有した電解質と、白色散乱物とを有し、かつ少なくとも一方の対向電極が、下記一般式（１）で表される高分子材料を固定化していることを特徴とする表示素子。
【００１０】
【化１】
0005294301.tif 000002
【００１１】
〔式中、Ｒａ1、Ｒａ2、Ｒｂ1、Ｒｂ2は各々独立に置換基を有しても良い、芳香族炭化水素基、芳香族複素環基または脂肪族炭化水素基を表す。Ｒａ1及びＲａ2、Ｒｂ1及びＲｂ2は互いに連結して環状構造を形成しても良い。〕
【００１２】
【化２】
0005294301.tif 000003
【００１３】
〔一般式（１）で表される高分子化合物は、ビスターピリジン誘導体と、金属イオンと、カウンターアニオンとを含む高分子化合物であって、式中、Ｍは金属イオンを表し、Ｘはカウンターアニオンを表し、Ｒは、炭素原子および水素原子を含む、または、ターピリジル基を直接接続するスペーサを表し、Ｒ1、Ｒ2、Ｒ3およびＲ4は、すべて同一、すべて異なる、または、一部同一の水素原子、アリール基またはアルキル基を表し、ｎは重合度を表す２以上の整数である。〕
２．前記一般式（１）における金属イオンＭは、鉄イオン、コバルトイオン、ルテニウムイオン、ニッケルイオンおよび亜鉛イオンから選ばれる少なくとも１種であることを特徴とする前記１に記載の表示素子。
【００１４】
３．前記一般式（１）におけるカウンターアニオンは、酢酸イオン、四フッ化ホウ素イオン、ポリオキシメタレートおよびこれらの組み合わせからなる群から選ばれる少なくとも１種であることを特徴とする前記１または２に記載の表示素子。
【００１５】
４．前記一般式（１）におけるスペーサは、アリール基またはアルキル基であることを特徴とする前記１〜３のいずれか１項に記載の表示素子。
【００１６】
５．前記アリール基またはアルキル基が、酸素原子または硫黄原子をさらに含むことを特徴とする前記４に記載の表示素子。
【００１７】
６．前記アリール基が、下記式［１］〜［４］からなる群から選ばれる少なくとも１種であることを特徴とする前記４または５に記載の表示素子。
【００１８】
【化３】
0005294301.tif 000004
【００１９】
７．前記一般式（１）で表される高分子材料が、下記一般式（２）に表されるビスターピリジン誘導体と金属塩とを、酢酸およびメタノール中で還流させる工程を包含する方法で製造されていることを特徴とする前記１〜６のいずれか１項に記載の表示素子。
【００２０】
【化４】
0005294301.tif 000005
【００２１】
〔式中、Ｒは、炭素原子および水素原子を含む、または、ターピリジル基を直接接続するスペーサを表し、Ｒ1、Ｒ2、Ｒ3およびＲ4は、すべて同一、すべて異なる、または、一部同一の水素原子、アリール基またはアルキル基を表し、ｎは重合度を表す２以上の整数である。〕
８．前記対向電極の駆動操作により、白表示と２色以上の着色表示を行うことを特徴とする前記１〜７のいずれか１項に記載の表示素子。
【００２２】
９．対向電極間に、下記一般式（Ａ）で表される化合物または一般式（Ｂ）で表される化合物を含有した電解質と白色散乱物とを有し、かつ少なくとも一方の対向電極が、下記一般式（３）で表される高分子材料を固定化していることを特徴とする表示素子。
【００２３】
【化５】
0005294301.tif 000006
【００２４】
〔式中、Ｒａ1、Ｒａ2、Ｒｂ1、Ｒｂ2は各々独立に置換基を有しても良い、芳香族炭化水素基、芳香族複素環基または脂肪族炭化水素基を表す。Ｒａ1及びＲａ2、Ｒｂ1及びＲｂ2は互いに連結して環状構造を形成しても良い。〕
【００２５】
【化６】
0005294301.tif 000007
【００２６】
〔一般式（３）で表される高分子化合物は、第１〜第Ｎ（Ｎは、２以上の整数）のビスターピリジン誘導体と、第１〜第Ｎ（Ｎは、２以上の整数）の金属イオンと、第１〜第Ｎ（Ｎは２以上の整数）のカウンターアニオンとを含む高分子材料であって、式中、Ｍ1、・・・、ＭN（Ｎは、２以上の整数）は、すべて同一、すべて異なる、または、一部同一の第１〜第Ｎの金属イオンを表し、Ｘ1、・・・、ＸN（Ｎは、２以上の整数）は、すべて同一、すべて異なる、または、一部同一の第１〜第Ｎのカウンターアニオンを表し、Ｒ1、・・・、ＲN（Ｎは、２以上の整数）は、すべて同一、すべて異なる、または、一部同一の、炭素原子および水素原子を含む、または、ターピリジル基を直接接続するスペーサを表し、Ｒ11、・・・、Ｒ1N、Ｒ21、・・・、Ｒ2N、Ｒ31、・・・、Ｒ3N、Ｒ41、・・・、Ｒ4N（Ｎは、２以上の整数）は、すべて同一、すべて異なる、または、一部同一の水素原子、アリール基またはアルキル基を表し、ｎ1、・・・、ｎNはそれぞれ重合度を表す２以上の整数を表す。〕
１０．前記一般式（３）における第１〜第Ｎの金属イオンは、それぞれ、鉄イオン、コバルトイオン、ルテニウムイオン、ニッケルイオンおよび亜鉛イオンからなる群から選ばれる少なくとも１種であることを特徴とする前記９に記載の表示素子。
【００２７】
１１．前記一般式（３）における第１〜第Ｎのカウンターアニオンは、それぞれ、酢酸イオン、四フッ化ホウ素イオン、ポリオキシメタレートおよびこれらの組み合わせからなる群から選ばれる少なくとも１種であることを特徴とする前記９または１０に記載の表示素子。
【００２８】
１２．前記一般式（３）におけるＲ1、・・・、ＲNで表されるスペーサは、それぞれ、アリール基またはアルキル基であることを特徴とする前記９〜１１のいずれか１項に記載の表示素子。
【００２９】
１３．前記アリール基またはアルキル基が、酸素原子または硫黄原子をさらに含むことを特徴とする前記１２に記載の表示素子。
【００３０】
１４．前記アリール基が、下記式［１］〜式［４］からなる群から選ばれる少なくとも１種であることを特徴とする前記１２または１３に記載の表示素子。
【００３１】
【化７】
0005294301.tif 000008
【００３２】
１５．前記一般式（３）で表される高分子材料が、下記一般式（４）で表される第１〜第Ｎ（Ｎは２以上の整数）のビスターピリジン誘導体のそれぞれと、第１〜第Ｎ（Ｎは２以上の整数）の金属塩のそれぞれとを、酢酸およびメタノール中でそれぞれ還流させる工程と、前記それぞれ還流させる工程で得られた第１〜第Ｎ（Ｎは２以上の整数）の反応物を混合する工程とを包含する方法で製造されていることを特徴とする前記９〜１４のいずれか１項に記載の表示素子。
【００３３】
【化８】
0005294301.tif 000009
【００３４】
〔式中、Ｒ1、・・・、ＲN（Ｎは、２以上の整数）は、すべて同一、すべて異なる、または、一部同一の、炭素原子および水素原子を含む、または、ターピリジル基を直接接続するスペーサを表し、Ｒ11、・・・、Ｒ1N、Ｒ21、・・・、Ｒ2N、Ｒ31、・・・、Ｒ3N、Ｒ41、・・・、Ｒ4N（Ｎは、２以上の整数）は、すべて同一、すべて異なる、または、一部同一の水素原子、アリール基またはアルキル基を表し、ｎ1、・・・、ｎNはそれぞれ重合度を表す２以上の整数である。〕
１６．前記対向電極の駆動操作により、白表示と２色以上の着色表示を行うことを特徴とする前記９〜１５のいずれか１項に記載の表示素子。
【発明の効果】
【００３５】
本発明によれば、簡便な部材構成、低電圧で駆動可能で、表示コントラスト、白表示反射率が高い表示素子を提供することができる。
【発明を実施するための最良の形態】
【００３６】
以下、本発明を実施するための最良の形態について詳細に説明する。
【００３７】
本発明者は、上記課題に鑑み鋭意検討を行った結果、対向電極間に、前記一般式（Ａ）で表される化合物または前記一般式（Ｂ）で表される化合物を少なくとも１種含有した電解質を有し、かつ少なくとも一方の対向電極が、前記一般式（１）で表される高分子材料を固定化していることを特徴とする表示素子により、簡便な部材構成、低電圧で駆動可能で、表示コントラスト、白表示反射率が高い表示素子を実現できることを見出し、本発明に至った次第である。
【００３８】
以下、本発明の詳細について説明する。
【００３９】
〔表示素子の基本構成〕
本発明の表示素子においては、表示部には、対応する１つの対向電極が設けられている。表示部に近い対向電極の１つである電極１にはＩＴＯ電極等の透明電極、他方の電極２には導電性電極が設けられている。電極１と電極２との間に、本発明に係る前記一般式（Ａ）で表される化合物または一般式（Ｂ）で表される化合物を含有した電解質を有し、かつ電極１に本発明に係る一般式（１）で表される高分子材料が固定化されており、対向電極間に正負両極性の電圧を印加することにより、本発明に係る一般式（１）で表される高分子材料の酸化還元反応が行われ、白表示と２色以上の着色表示を可逆的に切り替えることができる。
【００４０】
〔一般式（Ａ）、一般式（Ｂ）で表される化合物〕
一般式（Ａ）及び一般式（Ｂ）において、Ｒａ1、Ｒａ2、Ｒｂ1、Ｒｂ2は各々独立に置換基を有しても良い、芳香族基、芳香族複素環基、脂肪族基を表す。Ｒａ1及びＲａ2、Ｒｂ1及びＲｂ2は互いに連結して環状構造を形成しても良い。
【００４１】
芳香族炭化水素基としては、例えばフェニル基、ナフチル基等が挙げられ、芳香族複素環基としては、例えばピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、テトラゾリル基、モルフォリノ基等が挙げられる。また脂肪族炭化水素基には、鎖状及び環状のものが包含され、鎖状のものには直鎖状のもの及び分岐状のものが包含される。このような脂肪族炭化水素基には、メチル、エチル、ビニル、プロピル、イソプロピル、プロペニル、ブチル、ｉｓｏ−ブチル、ｔｅｒｔ−ブチル、ペンチル、イソペンチル、ネオペンチル、ヘキシル、ｉｓｏ−ヘキシル、シクロヘキシル、シクロヘキセニル、オクチル、ｉｓｏ−オクチル、シクロオクチル、２，３−ジメチル−２−ブチル等が挙げられる。
【００４２】
これら置換基は更に置換基を有していても良い。それらの置換基としては、特に制限は無く例えば、アルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等）、シクロアルキル基（例えば、シクロプロピル基、シクロペンチル基、シクロヘキシル基等）、アルケニル基（例えば、ビニル基、アリル基、ブテニル基、オクテニル基等）、シクロアルケニル基（例えば、２−シクロペンテン−１−イル基、２−シクロヘキセン−１−イル基等）、アルキニル基（例えば、プロパルギル基、エチニル基、トリメチルシリルエチニル基等）、アリール基（例えば、フェニル基、ナフチル基、ｐ−トリル基、ｍ−クロロフェニル基、ｏ−ヘキサデカノイルアミノフェニル基等）、複素環基（例えば、ピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、テトラゾリル基、モルフォリノ基等）、複素環オキシ基（例えば、１−フェニルテトラゾール−５−オキシ基、２−テトラヒドロピラニルオキシ基、ピリジルオキシ基、チアゾリルオキシ基、オキサゾリルオキシ基、イミダゾリルオキシ基等）、ハロゲン原子（例えば、塩素原子、臭素原子、ヨウ素原子、フッ素原子等）、アルコキシ基（例えば、メトキシ基、エトキシ基、プロピルオキシ基、ｔｅｒｔ−ブトキシ基、ペンチルオキシ基、ヘキシルオキシ基、オクチルオキシ基、ドデシルオキシ基等）、シクロアルコキシ基（例えば、シクロペンチルオキシ基、シクロヘキシルオキシ基等）、アリールオキシ基（例えば、フェノキシ基、２−ナフチルオキシ基、２−メチルフェノキシ基、４−ｔｅｒｔ−ブチルフェノキシ基、３−ニトロフェノキシ基、２−テトラデカノイルアミノフェノキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、１−ナフチルチオ基等）、複素環チオ基（例えば、ピリジルチオ基、チアゾリルチオ基、オキサゾリルチオ基、イミダゾリルチオ基、フリルチオ基、ピロリルチオ基等）、アルコキシカルボニル基（例えば、メトキシカルボニル基、エトキシカルボニル基、ブトキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基、モルフォリノスルホニル基、ピロリジノスルホニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、ホルミルオキシ基、アセチルオキシ基、ピバロイルオキシ基、ステアロイルオキシ基、ベンゾイルオキシ基、ｐ−メトキシフェニルカルボニルオキシ基、エチルカルボニルオキシ基、ブチルカルボニルオキシ基、オクチルカルボニルオキシ基、ドデシルカルボニルオキシ基、フェニルカルボニルオキシ基等）、アシルアミノ基（例えば、アセチルアミノ基、ベンゾイルアミノ基、ホルミルアミノ基、ピバロイルアミノ基、ラウロイルアミノ基、３，４，５−トリ−ｎ−オクチルオキシフェニルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基、モルフォリノカルボニル基、ピペラジノカルボニル基等）、アルカンスルフィニル基またはアリールスルフィニル基（例えば、メタンスルフィニル基、エタンスルフィニル基、ブタンスルフィニル基、シクロヘキサンスルフィニル基、２−エチルヘキサンスルフィニル基、ドデカンスルフィニル基、フェニルスルフィニル基、ナフチルスルフィニル基、２−ピリジルスルフィニル基等）、アルカンスルホニル基またはアリールスルホニル基（例えば、メタンスルホニル基、エタンスルホニル基、ブタンスルホニル基、シクロヘキサンスルホニル基、２−エチルヘキサンスルホニル基、ドデカンスルホニル基、フェニルスルホニル基、ナフチルスルホニル基、２−ピリジルスルホニル基等）、アミノ基（例えば、アミノ基、メチルアミノ基、エチルアミノ基、ジメチルアミノ基、ブチルアミノ基、シクロペンチルアミノ基、２−エチルヘキシルアミノ基、ドデシルアミノ基、アニリノ基、Ｎ−メチルアニリノ基、ジフェニルアミノ基、ナフチルアミノ基、２−ピリジルアミノ基等）、シリルオキシ基（例えば、トリメチルシリルオキシ基、ｔｅｒｔ−ブチルジメチルシリルオキシ基等）、アミノカルボニルオキシ基（例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等）、アルコキシカルボニルオキシ基（例えば、メトキシカルボニルオキシ基、エトキシカルボニルオキシ基、ｔｅｒｔ−ブトキシカルボニルオキシ基、ｎ−オクチルカルボニルオキシ基等）、アリールオキシカルボニルオキシ基（例えば、フェノキシカルボニルオキシ基、ｐ−メトキシフェノキシカルボニルオキシ基、ｐ−ｎ−ヘキサデシルオキシフェノキシカルボニルオキシ基等）、アルコキシカルボニルアミノ基（例えば、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチル−メトキシカルボニルアミノ基等）、アリールオキシカルボニルアミノ基（例えば、フェノキシカルボニルアミノ基、ｐ−クロロフェノキシカルボニルアミノ基、ｍ−ｎ−オクチルオキシフェノキシカルボニルアミノ基等）、スルファモイルアミノ基（例えば、スルファモイルアミノ基、Ｎ，Ｎ−ジメチルアミノスルホニルアミノ基、Ｎ−ｎ−オクチルアミノスルホニルアミノ基等）、メルカプト基、アリールアゾ基（例えば、フェニルアゾ基、ナフチルアゾ基、ｐ−クロロフェニルアゾ基等）、複素環アゾ基（例えば、ピリジルアゾ基、チアゾリルアゾ基、オキサゾリルアゾ基、イミダゾリルアゾ基、フリルアゾ基、ピロリルアゾ基、５−エチルチオ−１，３，４−チアジアゾール−２−イルアゾ基等）、イミノ基（例えば、Ｎ−スクシンイミド−１−イル基、Ｎ−フタルイミド−１−イル基等）、ホスフィノ基（例えば、ジメチルホスフィノ基、ジフェニルホスフィノ基、メチルフェノキシホスフィノ基等）、ホスフィニル基（例えば、ホスフィニル基、ジオクチルオキシホスフィニル基、ジエトキシホスフィニル基等）、ホスフィニルオキシ基（例えば、ジフェノキシホスフィニルオキシ基、ジオクチルオキシホスフィニルオキシ基等）、ホスフィニルアミノ基（例えば、ジメトキシホスフィニルアミノ基、ジメチルアミノホスフィニルアミノ基等）、シリル基（例えば、トリメチルシリル基、ｔｅｒｔ−ブチルジメチルシリル基、フェニルジメチルシリル基等）、シアノ基、ニトロ基、ヒドロキシル基、スルホ基、カルボキシル基等が挙げられる。
【００４３】
一般式（Ａ）または一般式（Ｂ）で表される化合物は、これら置換基で連結された二量体、三量体等の多量体であっても良く、また重合体で有ってもよい。
【００４４】
前記一般式（Ａ）、一般式（Ｂ）において、Ｒａ1、Ｒａ2、Ｒｂ1、Ｒｂ2は芳香族炭化水素基、芳香族複素環基が好ましく、特に、電子吸引性基の置換した芳香族炭化水素基、若しくは電子欠乏性の芳香族複素環基が好ましい。電子吸引性基としては、ハメットの置換基定数σｐ値が０以上の電子吸引性基である。好ましくは、σｐ値が０．２以上の電子吸引性基である。上限としては好ましくは１．０以下の電子吸引性基である。更に好ましくは０．７５以下の電子吸引性基である。ハメット則はベンゼン誘導体の反応又は平衡に及ぼす置換基の影響を定量的に論ずるために１９３５年にＬ．Ｐ．Ｈａｍｍｅｔｔにより提唱された経験則であるが、これは今日広く妥当性が認められている。ハメット則によりもとめられた置換基定数にはσｐ値とσｍ値があり、これらの値は多くの一般的な成書に記載があるが、例えば、Ｊ．Ａ．Ｄｅａｎ編「Ｌａｎｇｅ’ｓ  Ｈａｎｄｂｏｏｋ  ｏｆ  Ｃｈｅｍｉｓｔｒｙ」第１２版、１９７９年（ＭｃＧｒａｗ−Ｈｉｌｌ）や「化学の領域増刊」、１２２号、９６〜１０３頁、１９７９年（南江堂）に詳しい。但しこれらの成書に記載の文献既知の値がある置換基にのみ限定されるという意味ではなくその値が文献未知であってもハメット則に基づいて測定した場合にその範囲内に含まれる限り包含されることは勿論である。
【００４５】
σｐ値が０．２０以上の電子吸引性基の具体例としては、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の電子吸引性基で置換されたアリール基、複素環基、ハロゲン原子、アゾ基、又はセレノシアネート基が挙げられる。
【００４６】
電子欠乏性の芳香族複素環基としては、例えばピリジン環、ピラジン環、ピリミジン環、ピリダジン環等の含窒素６員環から誘導される基が好ましい。
【００４７】
以下、一般式（Ａ）で表される化合物の具体例を示すが、本発明はこれら例示する化合物にのみ限定されるものではない。
【００４８】
【化９】
0005294301.tif 000010
【００４９】
【化１０】
0005294301.tif 000011
【００５０】
【化１１】
0005294301.tif 000012
【００５１】
【化１２】
0005294301.tif 000013
【００５２】
【化１３】
0005294301.tif 000014
【００５３】
【化１４】
0005294301.tif 000015
【００５４】
以下に、一般式（Ｂ）で表される化合物の具体例を示すが、本発明はこれら例示する化合物にのみ限定されるものではない。
【００５５】
【化１５】
0005294301.tif 000016
【００５６】
【化１６】
0005294301.tif 000017
【００５７】
【化１７】
0005294301.tif 000018
【００５８】
【化１８】
0005294301.tif 000019
【００５９】
【化１９】
0005294301.tif 000020
【００６０】
【化２０】
0005294301.tif 000021
【００６１】
〔一般式（１）で表される高分子材料〕
本発明に係る前記一般式（１）で表される化合物は、ビスターピリジン誘導体と、金属イオンと、カウンターアニオンとを含む高分子材料であって、Ｍは金属イオンを表し、Ｘはカウンターアニオンを表し、Ｒは、炭素原子および水素原子を含む、または、ターピリジル基を直接接続するスペーサを表し、Ｒ1、Ｒ2、Ｒ3およびＲ4は、すべて同一、すべて異なる、または、一部同一の水素原子、アリール基またはアルキル基を表し、ｎは重合度を表す２以上の整数である。
【００６２】
本発明に係る一般式（１）を構成するビスターピリジン誘導体の具体例を示すが、本発明はこれら例示する化合物にのみ限定されるものではない。
【００６３】
【化２１】
0005294301.tif 000022
【００６４】
【化２２】
0005294301.tif 000023
【００６５】
【化２３】
0005294301.tif 000024
【００６６】
【化２４】
0005294301.tif 000025
【００６７】
【化２５】
0005294301.tif 000026
【００６８】
本発明に係る一般式（１）において、金属イオンＭとしては、特に制限はないが、鉄イオン、コバルトイオン、ルテニウムイオン、ニッケルイオンおよび亜鉛イオンから選ばれる少なくとも１種であることが好ましい。
【００６９】
また、本発明に係る一般式（１）において、カウンターアニオンとしては、酢酸イオン、四フッ化ホウ素イオン、ポリオキシメタレートおよびこれらの組み合わせからなる群から選ばれる少なくとも１種であることが好ましい。
【００７０】
また、本発明に係る一般式（１）において、スペーサとしては、アリール基またはアルキル基であることが好ましく、更には、アリール基またはアルキル基が、酸素原子または硫黄原子を含むことが好ましく、特には、アリール基が、前記式［１］〜［４］からなる群から選ばれる少なくとも１種であることが好ましい。
【００７１】
本発明に係る一般式（１）で表される高分子材料の製造方法としては、ビスターピリジン誘導体と金属塩とを、酢酸またはメタノール中で還流させる方法で製造することが好ましい。酢酸およびメタノールは、それぞれ、ビスターピリジン誘導体および金属塩の溶媒として機能し得る。還流は、例えば、１５０℃の温度で２４時間行うが、これに限定されない。還流条件は、選択されるスペーサ、金属塩によって異なるが、当業者であれば容易に最適の条件を選択することができる。ポリマー形成後、還流によって得られた混合物を加熱してもよい。加熱によって溶媒を蒸発させ、粉末とする。粉末は、例えば、紫色等の発色を有し、還元状態にある。このような粉末は容易にメタノールに溶解するため、取り扱いが簡便である。
【００７２】
〔一般式（３）で表される高分子材料〕
一般式（３）で表される高分子化合物は、第１〜第Ｎ（Ｎは、２以上の整数）のビスターピリジン誘導体と、第１〜第Ｎ（Ｎは、２以上の整数）の金属イオンと、第１〜第Ｎ（Ｎは２以上の整数）のカウンターアニオンとを含む高分子材料であって、式中、Ｍ1、・・・、ＭN（Ｎは、２以上の整数）は、すべて同一、すべて異なる、または、一部同一の第１〜第Ｎの金属イオンを表し、Ｘ1、・・・、ＸN（Ｎは、２以上の整数）は、すべて同一、すべて異なる、または、一部同一の第１〜第Ｎのカウンターアニオンを表し、Ｒ1、・・・、ＲN（Ｎは、２以上の整数）は、すべて同一、すべて異なる、または、一部同一の、炭素原子および水素原子を含む、または、ターピリジル基を直接接続するスペーサを表し、Ｒ11、・・・、Ｒ1N、Ｒ21、・・・、Ｒ2N、Ｒ31、・・・、Ｒ3N、Ｒ41、・・・、Ｒ4N（Ｎは、２以上の整数）は、すべて同一、すべて異なる、または、一部同一の水素原子、アリール基またはアルキル基を表し、ｎ1、・・・、ｎNはそれぞれ重合度を表す２以上の整数を表す。
【００７３】
本発明に係る一般式（３）を構成するビスターピリジン誘導体の具体例としては、上記一般式（１）に適用可能なビスターピリジン誘導体と同様のものを挙げることができる。
【００７４】
本発明に係る一般式（３）においては、第１〜第Ｎの金属イオンが、それぞれ、鉄イオン、コバルトイオン、ルテニウムイオン、ニッケルイオンおよび亜鉛イオンからなる群から選ばれる少なくとも１種であることが好ましい。
【００７５】
また、本発明に係る一般式（３）においては、第１〜第Ｎのカウンターアニオンが、それぞれ、酢酸イオン、四フッ化ホウ素イオン、ポリオキシメタレートおよびこれらの組み合わせからなる群から選ばれる少なくとも１種であることが好ましい。
【００７６】
また、本発明に係る一般式（３）においては、Ｒ1、・・・、ＲNで表されるスペーサが、それぞれ、アリール基またはアルキル基であることが好ましく、更にはアリール基またはアルキル基が、酸素原子または硫黄原子をさらに含むことが好ましく、特には、アリール基が、前記式［１］〜式［４］からなる群から選ばれる少なくとも１種であることが好ましい。
【００７７】
本発明に係る一般式（３）で表される高分子材料を製造する方法としては、例えば、前記一般式（４）で表される第１〜第Ｎ（Ｎは２以上の整数）のビスターピリジン誘導体のそれぞれと、第１〜第Ｎ（Ｎは２以上の整数）の金属塩のそれぞれとを、酢酸およびメタノール中でそれぞれ還流させる工程と、前記それぞれ還流させる工程で得られた第１〜第Ｎ（Ｎは２以上の整数）の反応物を混合する工程とを包含する方法で製造する方法が好ましい。
【００７８】
〔電解質〕
本発明でいう「電解質」とは、一般に、水などの溶媒に溶けて溶液がイオン伝導性を示す物質（以下、「狭義の電解質」という。）をいうが、本発明の説明においては、狭義の電解質に電解質、非電解質を問わず他の金属、化合物等を含有させた混合物を電解質（「広義の電解質」）という。
【００７９】
〔電解質の溶媒〕
本発明に係る電解質で適用可能な有機溶媒としては、電解質を形成した後、揮発を起こさず電解質に留まることができる沸点が１２０〜３００℃の範囲にある有機溶媒であれば特に制限はなく、例えば、プロピレンカーボネート、エチレンカーボネート、エチルメチルカーボネート、ジエチルカーボネート、ジメチルカーボネート、ブチレンカーボネート、γ−ブチルラクトン、テトラメチル尿素、スルホラン、ジメチルスルホキシド、１，３−ジメチル−２−イミダゾリジノン、２−（Ｎ−メチル）−２−ピロリジノン、ヘキサメチルホスホルトリアミド、Ｎ−メチルプロピオンアミド、Ｎ，Ｎ−ジメチルアセトアミド、Ｎ−メチルアセトアミド、Ｎ，Ｎジメチルホルムアミド、Ｎ−メチルホルムアミド、ブチロニトリル、プロピオニトリル、アセトニトリル、アセチルアセトン、４−メチル−２−ペンタノン、２−ブタノール、１−ブタノール、２−プロパノール、１−プロパノール、無水酢酸、酢酸エチル、プロピオン酸エチル、ジメトキシエタン、ジエトキシフラン、テトラヒドロフラン、エチレングリコール、ジエチレングリコール、トリエチレングリコールモノブチルエーテル、トリクレジルホスフェート、２エチルヘキシルホスフェート、ジオクチルフタレート、ジオクチルセバケート等をあげることができる。
【００８０】
上記有機溶媒の中でも、プロピレンカーボネート、エチレンカーボネート、エチルメチルカーボネート、ジエチルカーボネート、ジメチルカーボネート、ブチレンカーボネート、γ−ブチルラクトン等の環状カルボン酸エステル系化合物を用いることが好ましい。
【００８１】
本発明で用いることのできるその他の溶媒として、Ｊ．Ａ．Ｒｉｄｄｉｃｋ，Ｗ．Ｂ．Ｂｕｎｇｅｒ，Ｔ．Ｋ．Ｓａｋａｎｏ，“Ｏｒｇａｎｉｃ  Ｓｏｌｖｅｎｔｓ”，４ｔｈ  ｅｄ．，Ｊｏｈｎ  Ｗｉｌｅｙ  ＆  Ｓｏｎｓ（１９８６）、Ｙ．Ｍａｒｃｕｓ，“Ｉｏｎ  Ｓｏｌｖａｔｉｏｎ”，Ｊｏｈｎ  Ｗｉｌｅｙ  ＆  Ｓｏｎｓ（１９８５）、Ｃ．Ｒｅｉｃｈａｒｄｔ，“Ｓｏｌｖｅｎｔｓ  ａｎｄ  Ｓｏｌｖｅｎｔ  Ｅｆｆｅｃｔｓ  ｉｎ  Ｃｈｅｍｉｓｔｒｙ”，２ｎｄ  ｅｄ．，ＶＣＨ（１９８８）、Ｇ．Ｊ．Ｊａｎｚ，Ｒ．Ｐ．Ｔ．Ｔｏｍｋｉｎｓ，“Ｎｏｎａｑｕｅｏｕｓ  Ｅｌｅｃｔｏｒｌｙｔｅｓ  Ｈａｎｄｂｏｏｋ”，Ｖｏｌ．１，Ａｃａｄｅｍｉｃ  Ｐｒｅｓｓ（１９７２）に記載の化合物を挙げることができる。
【００８２】
〔イオン性液体〕
本発明の表示素子にはイオン性液体を適用することができる。本発明でいうイオン液体とは、常温溶融塩とも言われ、融点が１００℃以下の塩である。この塩は同数のカチオンとアニオンから構成されており、分子構造によって融点が室温以下の物質も数多く存在し、これらは溶媒をまったく加えなくても室温で液体状態である。イオン性液体は、強い静電的な相互作用をもっているため蒸気圧がほとんどないことが大きな特徴であり、高温でも蒸発がなく揮発しない。
【００８３】
本発明に用いるイオン性液体としては、一般的に研究・報告されている物質ならばどのようなものでも構わない。特に有機のイオン性液体は、室温を含む幅広い温度領域で液体を示す分子構造がある。
【００８４】
本発明で好適に用いることができるイオン性液体は、式Ｑ+Ａ-で表され、２０〜１００℃、好ましくは２０〜８０℃、より好ましくは２０〜６０℃、さらに好ましくは２０〜４０℃、特に２０℃で液体として存在する塩のことを指し、粘度（２５℃）は、常温で融体である限り特に制限されないが、好ましくは１〜２００ｍＰａ・ｓである。さらに、式中Ｑ+で表されるカチオン成分はオニウムカチオンが好ましく、さらに好ましくはアンモニウムカチオン、イミダゾリウムカチオン、ピリジニウムカチオン、スルホニウムカチオン及びホスホニウムカチオンである。
【００８５】
上述のイオン性流体について具体的に詳述すると、上式中のＱ+としては、Ｒ1Ｒ2Ｒ3Ｒ4Ｎ+、Ｒ1Ｒ2Ｒ3Ｓ+、Ｒ1Ｒ2Ｒ3Ｒ4+Ｐ、Ｒ1Ｒ2Ｎ+＝ＣＲ3Ｒ4、Ｒ1Ｒ2Ｐ+＝ＣＲ3Ｒ4［ここで、Ｒ1からＲ4は、互いに独立して、水素、飽和または不飽和の炭素数１〜１２のアルキル基、炭素数３〜８のシクロアルキル基、炭素数６〜１０のアリール基または炭素数７〜１１のアラルキル基、Ｒ5−Ｘ−（Ｒ6−Ｙ−）n−（式中、Ｒ5は炭素数４以下のアルキル基、Ｒ6は炭素数４以下のアルキレン基、ＸおよびＹは酸素原子または硫黄原子、ｎは０〜１０の整数を示す）を表し、これらの基は置換基を有していても良い］から成る群から選択されるアンモニウムおよび／またはホスホニウムイオン、Ｒ1Ｒ2Ｎ+＝ＣＲ3−Ｒ7−Ｒ3Ｃ＝Ｎ+Ｒ1Ｒ2、Ｒ1Ｒ2Ｓ+−Ｒ7−Ｓ+Ｒ1Ｒ2、Ｒ1Ｒ2Ｐ+＝ＣＲ3−Ｒ7−Ｒ3Ｃ＝Ｐ+Ｒ1Ｒ2（ここで、Ｒ1、Ｒ2およびＲ3は、前記で定義したものと同じであり、そしてＲ7は、炭素数１〜６のアルキレンまたはフェニレン基を表し、これらの基は置換基を有していても良い）から成る群から選択される第四級アンモニウムおよび／またはホスホニウムイオン、さらには下記一般式で表される窒素、硫黄および燐原子から選ばれる原子を１、２または３個含む窒素、硫黄および燐原子含有複素環から誘導されるアンモニウムイオン、スルホニウムイオンまたはホスホニウムイオンなどを挙げることができる。
【００８６】
【化２６】
0005294301.tif 000027
【００８７】
式中Ｒ1およびＲ2はこの上で定義した通りであり、Ｚは、Ｎ+、Ｎ+＝Ｃ、Ｓ+、Ｐ+あるいはＰ+＝Ｃを含む４〜１０員環を構成しうる原子を指し、この構成する原子には置換基を有していても良い。
【００８８】
上述の中でＲ1からＲ4の具体的な例はとしては、メチル、エチル、ｎ−プロピル、イソプロピル、ｎ−ブチル、イソブチル、ｓｅｃ−ブチル、ｔｅｒｔ−ブチル、ペンチル、ヘキシル、ヘプチル、オクチル、ノニル、デシルなどの直鎖又は分枝を有するアルキル基、シクロプロピル、シクロブチル、シクロペンチル、シクロヘキシル、シクロヘプチル、シクロオクチルなどのシクロアルキル基、無置換あるいはハロゲン原子（Ｆ、Ｃｌ、Ｂｒ、Ｉ）、水酸基、低級アルコキシ基（メトキシ、エトキシ、プロポキシ、ブトキシ）、カルボキシル基、アセチル基、プロパノイル基、チオール基、低級アルキルチオ基（メチルチオ、エチルチオ、プロピルチオ、ブチルチオ）、アミノ基、低級アルキルアミノ基、ジ低級アルキルアミノ基などの置換基を１〜３個有するフェニル、ナフチル、トルイル、キシリル等のアリール基、ベンジルなどのアラルキル基などを挙げることができる。また、Ｒ5の具体的な例としては、メチル、エチル、ｎ−プロピル、イソプロピル、ｎ−ブチル、イソブチル、ｓｅｃ−ブチル、ｔｅｒｔ−ブチル基などのアルキル基などが挙げられ、Ｒ6としてはメチレン、エチレン、プロピレン、ブチレン基などのアルキレン基などを挙げることができる。さらにＲ7の具体的な例はとしては、メチレン、エチレン、プロピレン、ブチレンなどのアルキレン基、フェニレンなどのフェニレン基などを挙げることができる。
【００８９】
また、式中のＡ-で表される対アニオンとしては、ヘキサフルオロ燐酸塩、ヘキサフルオロアンチモン酸塩、ヘキサフルオロヒ酸塩、フルオロスルホン酸塩、テトラフルオロホウ酸塩、硝酸塩、アルキルスルホン酸塩、フッ化アルキルスルホン酸塩または水素硫酸塩を表す。
【００９０】
さらに、ＷＯ９５／１８４５６号、特開平８−２５９５４３号、特開２００１−２４３９９５、電気化学第６５巻１１号９２３頁（１９９７年）、ＥＰ−７１８２８８号、Ｊ．Ｅｌｅｃｔｒｏｃｈｅｍ．Ｓｏｃ．，Ｖｏｌ．１４３，Ｎｏ．１０，３０９９（１９９６）、Ｉｎｏｒｇ．Ｃｈｅｍ．１９９６，３５，１１６８〜１１７８等に記載されているピリジニウム塩、イミダゾリウム塩、トリアゾリウム塩なども本発明に応じては適時選択して用いることができる。
【００９１】
〔固体電解質、ゲル電解質〕
本発明に係る電解質には、溶媒やイオン性液体から成る溶液状の電解質以外にも、実質的に溶媒を含まない固体電解質や高分子化合物を含有した高粘度な電解質やゲル状の電解質（以下、ゲル電解質）を用いることができる。
【００９２】
〔白色散乱物〕
本発明の表示素子においては、表示コントラスト及び白表示反射率をより高める観点から、白色散乱物を含有することが好ましく、多孔質白色散乱層を形成させて存在させてもよい。
【００９３】
本発明に適用可能な多孔質白色散乱層は、電解質溶媒に実質的に溶解しない水系高分子と白色顔料との水混和物を塗布乾燥して形成することができる。
【００９４】
本発明で適用可能な白色顔料としては、例えば、二酸化チタン（アナターゼ型あるいはルチル型）、硫酸バリウム、炭酸カルシウム、酸化アルミニウム、酸化亜鉛、酸化マグネシウムおよび水酸化亜鉛、水酸化マグネシウム、リン酸マグネシウム、リン酸水素マグネシウム、アルカリ土類金属塩、タルク、カオリン、ゼオライト、酸性白土、ガラス、有機化合物としてポリエチレン、ポリスチレン、アクリル樹脂、アイオノマー、エチレン−酢酸ビニル共重合樹脂、ベンゾグアナミン樹脂、尿素−ホルマリン樹脂、メラミン−ホルマリン樹脂、ポリアミド樹脂などが単体または複合混合で、または粒子中に屈折率を変化させるボイドを有する状態で使用されてもよい。
【００９５】
本発明では、上記白色粒子の中でも、二酸化チタン、酸化亜鉛、水酸化亜鉛が好ましく用いられる。また、無機酸化物（Ａｌ2Ｏ3、ＡｌＯ（ＯＨ）、ＳｉＯ2等）で表面処理した二酸化チタン、これらの表面処理に加えて、トリメチロールエタン、トリエタノールアミン酢酸塩、トリメチルシクロシラン等の有機物処理を施した二酸化チタンを用いることができる。
【００９６】
これらの白色粒子のうち、高温時の着色防止、屈折率に起因する素子の反射率の観点から、酸化チタンまたは酸化亜鉛を用いることがより好ましい。
【００９７】
本発明において、電解質溶媒に実質的に溶解しない水系高分子としては、水溶性高分子、水系溶媒に分散した高分子を挙げることができる。
【００９８】
水溶性化合物としては、ゼラチン、ゼラチン誘導体等の蛋白質またはセルロース誘導体、澱粉、アラビアゴム、デキストラン、プルラン、カラギーナン等の多糖類のような天然化合物や、ポリビニルアルコール、ポリビニルピロリドン、アクリルアミド重合体やそれらの誘導体等の合成高分子化合物が挙げられる。ゼラチン誘導体としては、アセチル化ゼラチン、フタル化ゼラチン、ポリビニルアルコール誘導体としては、末端アルキル基変性ポリビニルアルコール、末端メルカプト基変性ポリビニルアルコール、セルロース誘導体としては、ヒドロキシエチルセルロース、ヒドロキシプロピルセルロース、カルボキシメチルセルロース等が挙げられる。更に、リサーチ・ディスクロージャー及び特開昭６４−１３５４６号の（７１）頁〜（７５）頁に記載されたもの、また、米国特許第４，９６０，６８１号、特開昭６２−２４５２６０号等に記載の高吸水性ポリマー、すなわち−ＣＯＯＭまたは−ＳＯ3Ｍ（Ｍは水素原子またはアルカリ金属）を有するビニルモノマーの単独重合体またはこのビニルモノマー同士もしくは他のビニルモノマー（例えば、メタクリル酸ナトリウム、メタクリル酸アンモニウム、アクリル酸カリウム等）との共重合体も使用される。これらのバインダーは２種以上組み合わせて用いることもできる。
【００９９】
本発明においては、ゼラチン及びゼラチン誘導体、または、ポリビニルアルコールもしくはその誘導体を好ましく用いることができる。
【０１００】
水系溶媒に分散した高分子としては、天然ゴムラテックス、スチレンブタジエンゴム、ブタジエンゴム、ニトリルゴム、クロロプレンゴム、イソプレンゴム等のラテックス類、ポリイソシアネート系、エポキシ系、アクリル系、シリコーン系、ポリウレタン系、尿素系、フェノール系、ホルムアルデヒド系、エポキシ−ポリアミド系、メラミン系、アルキド系樹脂、ビニル系樹脂等を水系溶媒に分散した熱硬化性樹脂を挙げることができる。これらの高分子のうち、特開平１０−７６６２１号に記載の水系ポリウレタン樹脂を用いることが好ましい。
【０１０１】
本発明でいう電解質溶媒に実質的に溶解しないとは、−２０℃から１２０℃の温度において、電解質溶媒１ｋｇあたりの溶解量が０ｇ以上、１０ｇ以下である状態と定義し、質量測定法、液体クロマトグラムやガスクロマトグラムによる成分定量法等の公知の方法により溶解量を求めることができる。
【０１０２】
本発明において、水系化合物と白色顔料との水混和物は、公知の分散方法に従って白色顔料が水中分散された形態が好ましい。水系化合物／白色顔料の混合比は、容積比で１〜０．０１が好ましく、より好ましくは、０．３〜０．０５の範囲である。
【０１０３】
本発明において、水系化合物と白色顔料との水混和物を塗布する媒体は、表示素子の対向電極間の構成要素上であればいずれの位置でもよいが、対向電極の少なくとも１方の電極面上に付与することが好ましい。媒体への付与の方法としては、例えば、塗布方式、液噴霧方式、気相を介する噴霧方式として、圧電素子の振動を利用して液滴を飛翔させる方式、例えば、ピエゾ方式のインクジェットヘッドや、突沸を利用したサーマルヘッドを用いて液滴を飛翔させるバブルジェット（登録商標）方式のインクジェットヘッド、また空気圧や液圧により液を噴霧するスプレー方式等が挙げられる。
【０１０４】
塗布方式としては、公知の塗布方式より適宜選択することができ、例えば、エアードクターコーター、ブレードコーター、ロッドコーター、ナイフコーター、スクイズコーター、含浸コーター、リバースローラーコーター、トランスファーローラーコーター、カーテンコーター、ダブルローラーコーター、スライドホッパーコーター、グラビアコーター、キスロールコーター、ビードコーター、キャストコーター、スプレイコーター、カレンダーコーター、押し出しコーター等が挙げられる。
【０１０５】
媒体上に付与した水系化合物と白色顔料との水混和物の乾燥は、水を蒸発できる方法であればいかなる方法であってもよい。例えば、熱源からの加熱、赤外光を用いた加熱法、電磁誘導による加熱法等が挙げられる。また、水蒸発は減圧下で行ってもよい。
【０１０６】
本発明でいう多孔質とは、前記水系化合物と白色顔料との水混和物を電極上に塗布乾燥して多孔質の白色散乱物を形成した後、該散乱物上に、銀または銀を化学構造中に含む化合物を含有する電解質液を与えた後に対向電極で挟み込み、対向電極間に電位差を与え、銀の溶解析出反応を生じさせることが可能で、イオン種が電極間で移動可能な貫通状態のことを言う。
【０１０７】
本発明の表示素子では、上記説明した水混和物を塗布乾燥中または乾燥後に、硬化剤により水系化合物の硬化反応を行うことが望ましい。
【０１０８】
本発明で用いられる硬膜剤の例としては、例えば、米国特許第４，６７８，７３９号の第４１欄、同第４，７９１，０４２号、特開昭５９−１１６６５５号、同６２−２４５２６１号、同６１−１８９４２号、同６１−２４９０５４号、同６１−２４５１５３号、特開平４−２１８０４４号等に記載の硬膜剤が挙げられる。より具体的には、アルデヒド系硬膜剤（ホルムアルデヒド等）、アジリジン系硬膜剤、エポキシ系硬膜剤、ビニルスルホン系硬膜剤（Ｎ，Ｎ′−エチレン−ビス（ビニルスルホニルアセタミド）エタン等）、Ｎ−メチロール系硬膜剤（ジメチロール尿素等）、ほう酸、メタほう酸あるいは高分子硬膜剤（特開昭６２−２３４１５７号等に記載の化合物）が挙げられる。水系化合物としてゼラチンを用いる場合は、硬膜剤の中で、ビニルスルホン型硬膜剤やクロロトリアジン型硬膜剤を単独または併用して使用することが好ましい。また、ポリビニルアルコールを用いる場合はホウ酸やメタホウ酸等の含ホウ素化合物の使用が好ましい。
【０１０９】
これらの硬膜剤は、水系化合物１ｇ当たり０．００１〜１ｇ、好ましくは０．００５〜０．５ｇが用いられる。また、膜強度を上げるため熱処理や、硬化反応時の湿度調整を行うことも可能である。
【０１１０】
〔電子絶縁層〕
本発明の表示素子においては、電気絶縁層を設けることができる。
【０１１１】
本発明に適用可能な電子絶縁層は、イオン電導性、電子絶縁性を合わせて有する層であればよく、例えば、極性基を有する高分子や塩をフィルム状にした固体電解質膜、電子絶縁性の高い多孔質膜とその空隙に電解質を担持する擬固体電解質膜、空隙を有する高分子多孔質膜、含ケイ素化合物の様な比誘電率が低い無機材料の多孔質体、等が挙げられる。
【０１１２】
多孔質膜の形成方法としては、燒結法（融着法）（高分子微粒子や無機粒子をバインダ等に添加して部分的に融着させ粒子間に生じた孔を利用する）、抽出法（溶剤に可溶な有機物又は無機物類と溶剤に溶解しないバインダ等で構成層を形成した後に、溶剤で有機物又は無機物類を溶解させ細孔を得る）、高分子重合体等を加熱や脱気するなどして発泡させる発泡法、良溶媒と貧溶媒を操作して高分子類の混合物を相分離させる相転換法、各種放射線を輻射して細孔を形成させる放射線照射法等の公知の形成方法を用いることができる。具体的には、特開平１０−３０１８１号、特開２００３−１０７６２６号、特公平７−９５４０３号、特許第２６３５７１５号、同第２８４９５２３号、同第２９８７４７４号、同第３０６６４２６号、同第３４６４５１３号、同第３４８３６４４号、同第３５３５９４２号、同第３０６２２０３号等に記載の電子絶縁層を挙げることができる。
【０１１３】
〔電解質添加の増粘剤〕
本発明の表示素子においては、電解質に増粘剤を使用することができ、例えば、ゼラチン、アラビアゴム、ポリ（ビニルアルコール）、ヒドロキシエチルセルロース、ヒドロキシプロピルセルロース、セルロースアセテート、セルロースアセテートブチレート、ポリ（ビニルピロリドン）、ポリ（アルキレングリコール）、カゼイン、デンプン、ポリ（アクリル酸）、ポリ（メチルメタクリル酸）、ポリ（塩化ビニル）、ポリ（メタクリル酸）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類、疎水性透明バインダとして、ポリビニルブチラール、セルロースアセテート、セルロースアセテートブチレート、ポリエステル、ポリカーボネート、ポリアクリル酸、ポリウレタン等が挙げられる。
【０１１４】
これらの増粘剤は２種以上を併用して用いてもよい。また、特開昭６４−１３５４６号公報の７１〜７５頁に記載の化合物を挙げることができる。これらの中で好ましく用いられる化合物は、各種添加剤との相溶性と白色粒子の分散安定性向上の観点から、ポリビニルアルコール類、ポリビニルピロリドン類、ヒドロキシプロピルセルロース類、ポリアルキレングリコール類である。
【０１１５】
〔その他の添加剤〕
本発明の表示素子の構成層には、保護層、フィルター層、ハレーション防止層、クロスオーバー光カット層、バッキング層等の補助層を挙げることができ、これらの補助層中には、各種の化学増感剤、貴金属増感剤、感光色素、強色増感剤、カプラー、高沸点溶剤、カブリ防止剤、安定剤、現像抑制剤、漂白促進剤、定着促進剤、混色防止剤、ホルマリンスカベンジャー、色調剤、硬膜剤、界面活性剤、増粘剤、可塑剤、スベリ剤、紫外線吸収剤、イラジエーション防止染料、フィルター光吸収染料、防ばい剤、ポリマーラテックス、重金属、帯電防止剤、マット剤等を、必要に応じて含有させることができる。
【０１１６】
上述したこれらの添加剤は、より詳しくは、リサーチ・ディスクロージャー（以下、ＲＤと略す）第１７６巻Ｉｔｅｍ／１７６４３（１９７８年１２月）、同１８４巻Ｉｔｅｍ／１８４３１（１９７９年８月）、同１８７巻Ｉｔｅｍ／１８７１６（１９７９年１１月）及び同３０８巻Ｉｔｅｍ／３０８１１９（１９８９年１２月）に記載されている。
【０１１７】
これら三つのリサーチ・ディスクロージャーに示されている化合物種類と記載箇所を以下に掲載した。
【０１１８】
添加剤      ＲＤ１７６４３        ＲＤ１８７１６          ＲＤ３０８１１９
頁    分類            頁    分類              頁        分類
化学増感剤     ２３    III           ６４８右上            ９６          III
増感色素       ２３    IV            ６４８〜６４９        ９９６〜８    IV
減感色素       ２３    IV                                  ９９８        IV
染料        ２５〜２６ VIII          ６４９〜６５０        １００３      VIII
現像促進剤     ２９    XXI           ６４８右上
カブリ抑制剤・安定剤
２４    IV            ６４９右上            １００６〜７  VI
増白剤         ２４    Ｖ                                  ９９８        Ｖ
硬膜剤         ２６    Ｘ            ６５１左              １００４〜５  Ｘ
界面活性剤  ２６〜７   XI            ６５０右              １００５〜６  XI
帯電防止剤     ２７    XII           ６５０右              １００６〜７  XIII
可塑剤         ２７    XII           ６５０右              １００６      XII
スベリ剤       ２７    XII
マット剤       ２８    XVI           ６５０右              １００８〜９  XVI
バインダー     ２６    XXII                                １００３〜４  IX
支持体         ２８    XVII                                １００９      XVII
〔基板〕
本発明で用いることのできる基板としては、例えば、ポリエチレンやポリプロピレン等のポリオレフィン類、ポリカーボネート類、セルロースアセテート、ポリエチレンテレフタレート、ポリエチレンジナフタレンジカルボキシラート、ポリエチレンナフタレート類、ポリ塩化ビニル、ポリイミド、ポリビニルアセタール類、ポリスチレン等の合成プラスチックフィルムも好ましく使用できる。また、シンジオタクチック構造ポリスチレン類も好ましい。これらは、例えば、特開昭６２−１１７７０８号、特開平１−４６９１２、同１−１７８５０５号の各公報に記載されている方法により得ることができる。更に、ステンレス等の金属製基盤や、バライタ紙、及びレジンコート紙等の紙支持体ならびに上記プラスチックフィルムに反射層を設けた支持体、特開昭６２−２５３１９５号（２９〜３１頁）に支持体として記載されたものが挙げられる。ＲＤＮｏ．１７６４３の２８頁、同Ｎｏ．１８７１６の６４７頁右欄から６４８頁左欄及び同Ｎｏ．３０７１０５の８７９頁に記載されたものも好ましく使用できる。これらの支持体には、米国特許第４，１４１，７３５号のようにＴｇ以下の熱処理を施すことで、巻き癖をつきにくくしたものを用いることができる。また、これらの支持体表面を支持体と他の構成層との接着の向上を目的に表面処理を行っても良い。本発明では、グロー放電処理、紫外線照射処理、コロナ処理、火炎処理を表面処理として用いることができる。更に公知技術第５号（１９９１年３月２２日アズテック有限会社発行）の４４〜１４９頁に記載の支持体を用いることもできる。更にＲＤＮｏ．３０８１１９の１００９頁やプロダクト・ライセシング・インデックス、第９２巻Ｐ１０８の「Ｓｕｐｐｏｒｔｓ」の項に記載されているものが挙げられる。その他に、ガラス基板や、ガラスを練り込んだエポキシ樹脂を用いることができる。
【０１１９】
〔電極〕
本発明の表示素子においては、対向電極の少なくとも１種が金属電極であることが好ましい。金属電極としては、例えば、白金、金、銀、銅、アルミニウム、亜鉛、ニッケル、チタン、ビスマス、及びそれらの合金等の公知の金属種を用いることができる。金属電極は、電解質中の銀の酸化還元電位に近い仕事関数を有する金属が好ましく、中でも銀または銀含有率８０％以上の銀電極が、銀の還元状態維持の為に有利であり、また電極汚れ防止にも優れる。電極の作製方法は、蒸着法、印刷法、インクジェット法、スピンコート法、ＣＶＤ法等の既存の方法を用いることができる。
【０１２０】
また、本発明の表示素子は、対向電極の少なくとも１種が透明電極であることが好ましい。透明電極としては、透明で電気を通じるものであれば特に制限はない。例えば、Ｉｎｄｉｕｍ  Ｔｉｎ  Ｏｘｉｄｅ（ＩＴＯ：インジウム錫酸化物）、Ｉｎｄｉｕｍ  Ｚｉｎｃ  Ｏｘｉｄｅ（ＩＺＯ：インジウム亜鉛酸化物）、フッ素ドープ酸化スズ（ＦＴＯ）、酸化インジウム、酸化亜鉛、白金、金、銀、ロジウム、銅、クロム、炭素、アルミニウム、シリコン、アモルファスシリコン、ＢＳＯ（Ｂｉｓｍｕｔｈ  Ｓｉｌｉｃｏｎ  Ｏｘｉｄｅ）等が挙げられる。電極をこのように形成するには、例えば、基板上にＩＴＯ膜をスパッタリング法等でマスク蒸着するか、ＩＴＯ膜を全面形成した後、フォトリソグラフィ法でパターニングすればよい。表面抵抗値としては、１００Ω／□以下が好ましく、１０Ω／□以下がより好ましい。透明電極の厚みは特に制限はないが、０．１〜２０μｍであるのが一般的である。
【０１２１】
〔表示素子のその他の構成要素〕
本発明の表示素子には、必要に応じて、シール剤、柱状構造物、スペーサー粒子を用いることができる。
【０１２２】
シール剤は外に漏れないように封入するためのものであり封止剤とも呼ばれ、エポキシ樹脂、ウレタン系樹脂、アクリル系樹脂、酢酸ビニル系樹脂、エン−チオール系樹脂、シリコン系樹脂、変性ポリマー樹脂等の、熱硬化型、光硬化型、湿気硬化型、嫌気硬化型等の硬化タイプを用いることができる。
【０１２３】
柱状構造物は、基板間の強い自己保持性（強度）を付与し、例えば、格子配列等の所定のパターンに一定の間隔で配列された、円柱状体、四角柱状体、楕円柱状体、台形柱状体等の柱状構造物を挙げることができる。また、所定間隔で配置されたストライプ状のものでもよい。この柱状構造物はランダムな配列ではなく、等間隔な配列、間隔が徐々に変化する配列、所定の配置パターンが一定の周期で繰り返される配列等、基板の間隔を適切に保持でき、且つ、画像表示を妨げないように考慮された配列であることが好ましい。柱状構造物は表示素子の表示領域に占める面積の割合が１〜４０％であれば、表示素子として実用上十分な強度が得られる。
【０１２４】
一対の基板間には、該基板間のギャップを均一に保持するためのスペーサが設けられていてもよい。このスペーサとしては、樹脂製または無機酸化物製の球体を例示できる。また、表面に熱可塑性の樹脂がコーティングしてある固着スペーサも好適に用いられる。基板間のギャップを均一に保持するために柱状構造物のみを設けてもよいが、スペーサ及び柱状構造物をいずれも設けてもよいし、柱状構造物に代えて、スペーサのみをスペース保持部材として使用してもよい。スペーサの直径は柱状構造物を形成する場合はその高さ以下、好ましくは当該高さに等しい。柱状構造物を形成しない場合はスペーサの直径がセルギャップの厚みに相当する。
【０１２５】
〔表示素子駆動方法〕
本発明の表示素子の駆動操作は、単純マトリックス駆動であっても、アクティブマトリック駆動であってもよい。本発明でいう単純マトリックス駆動とは、複数の正極を含む正極ラインと複数の負極を含む負極ラインとが対向する形で互いのラインが垂直方向に交差した回路に、順次電流を印加する駆動方法のことを言う。単純マトリックス駆動を用いることにより、回路構成や駆動ＩＣを簡略化でき安価に製造できるメリットがある。アクティブマトリックス駆動は、走査線、データライン、電流供給ラインが碁盤目状に形成され、各碁盤目に設けられたＴＦＴ回路により駆動させる方式である。画素毎にスイッチングが行えるので、階調やメモリー機能などのメリットがあり、例えば、特開２００４−２９３２７号の図５に記載されている回路を用いることができる。
【０１２６】
〔商品適用〕
本発明の表示素子は、電子書籍分野、ＩＤカード関連分野、公共関連分野、交通関連分野、放送関連分野、決済関連分野、流通物流関連分野等の用いることができる。具体的には、ドア用のキー、学生証、社員証、各種会員カード、コンビニストアー用カード、デパート用カード、自動販売機用カード、ガソリンステーション用カード、地下鉄や鉄道用のカード、バスカード、キャッシュカード、クレジットカード、ハイウェーカード、運転免許証、病院の診察カード、電子カルテ、健康保険証、住民基本台帳、パスポート、電子ブック等が挙げられる。
【実施例】
【０１２７】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１２８】
実施例１
《高分子材料の合成》
（高分子材料１の合成）
本発明に係る高分子材料１の模式構造を以下に示す。本発明に係る高分子材料１は、配位子であるビスターピリジン誘導体１１０と、金属イオンＭと、カウンターアニオンとを含む構成からなる。下記に示す高分子材料１の複数の繰り返し単位は１１０である。
【０１２９】
次に、本発明に係る高分子材料１の製造方法を工程ごとに説明する。
【０１３０】
工程Ｓ１１０：例示化合物１で表されるビスターピリジン誘導体と、鉄塩とを酢酸およびメタノール中で還流して、高分子材料１を得た。
【０１３１】
工程Ｓ１１０においては、酢酸およびメタノールは、それぞれ、ビスターピリジン誘導体１１０および金属塩Ｍ（鉄塩）の溶媒として機能する。還流は、１５０℃の温度で２４時間行った。
【０１３２】
【化２７】
0005294301.tif 000028
【０１３３】
（高分子材料２の合成）
本発明に係る高分子材料２の模式構造を以下に示す。本発明に係る高分子材料２は、配位子であるビスターピリジン誘導体２１０、２２０と、第１〜第Ｎの金属イオンと、第１〜第Ｎのカウンターアニオンとを含む構成からなる。ここで、Ｎは、２以上の整数である。
【０１３４】
次に、本発明に係る高分子材料２の製造方法を工程ごとに説明する。
【０１３５】
工程Ｓ２１０：例示化合物１で表されるビスターピリジン誘導体と鉄塩とを、酢酸およびメタノール中でそれぞれ還流させて、高分子化合物２ａを得た。次に、例示化合物１で表されるビスターピリジン誘導体とルテニウム塩とを、酢酸およびメタノール中でそれぞれ還流させて、高分子化合物２ｂを得た。
【０１３６】
工程Ｓ２１０において、上記工程Ｓ１１０と同様に、酢酸およびメタノールは、ビスターピリジン誘導体および金属塩の溶媒として機能する。還流は、１５０℃の温度で、２４時間かけて行った。
【０１３７】
工程Ｓ２２０：工程Ｓ２１０でそれぞれ得られた高分子化合物２ａと高分子化合物２ｂを混合した。混合は、室温にて、２時間攪拌して行って、自己整合的に、下記に示すような複数の要素２１０と複数の要素２２０とが結合した高分子材料２を得た。
【０１３８】
工程Ｓ２２０の後に、得られた混合物を加熱を行うことでも得ることができる。加熱によって溶媒を蒸発させ、粉末とする。この時、粉末は、複数の発色が混合した色を有し、含有される金属イオンは、還元状態にある。
【０１３９】
【化２８】
0005294301.tif 000029
【０１４０】
（高分子材料３の合成）
上記高分子材料１の合成において、ビスターピリジン誘導体を例示化合物１から例示化合物８に変更した以外は同様にして、高分子材料３を得た。
【０１４１】
（高分子材料４の合成）
上記高分子材料１の合成において、ビスターピリジン誘導体を例示化合物１から例示化合物６に変更した以外は同様にして、高分子材料４を得た。
【０１４２】
《電解液の調整》
（電解液１の調製）
アセトニトリル２．５ｇ中に、過塩素酸テトラブチルアンモニウム０．０５ｇを溶解させて電解液１を得た。
【０１４３】
（電解液２の調製）
アセトニトリル２．５ｇ中に、例示化合物（Ａ）−２４を０．０５と過塩素酸テトラブチルアンモニウム０．０５ｇを溶解させて電解液２を得た。
【０１４４】
（電解液３〜７の調製）
上記電解液２の調製において、例示化合物（Ａ）−２４を表１に示す各例示化合物に変更した以外は同様にして、電解液３〜７を得た。
【０１４５】
《電極の作製》
（電極１の作製）
厚さ１．５ｍｍで２ｃｍ×４ｃｍのガラス基板上に、ＩＴＯ（Ｉｎｄｉｕｍ  Ｔｉｎ  Ｏｘｉｄｅ、インジウム錫酸化物）膜を公知の方法に従って形成して、透明電極（電極１）を得た。
【０１４６】
（電極２の作製）
厚さ１．５ｍｍで２ｃｍ×４ｃｍのガラス基板上に、公知の方法を用いて、電極厚み０．１μｍのニッケル電極を形成し、得られた電極をさらに置換金メッキ浴に浸漬し、電極表面から深さ０．０５μｍが金で置換された金−ニッケル電極（電極２）を得た。
【０１４７】
（電極３の作製）
エタノール中に上記で得られた高分子材料１を溶解させた液をブレード法で電極１上に塗布し、８５℃で１分間加熱してエタノールを蒸発させて、電極１上に高分子膜を形成し、電極３を得た。
【０１４８】
（電極４〜６の作製）
上記電極３の作製において、高分子材料１を表１に示す各高分子材料に変更した以外は同様にして、電極４〜６を作製した。
【０１４９】
《表示素子の作製》
（表示素子１の作製）
電極２の周辺部を、平均粒径４０μｍのガラス製球形ビーズを体積分率として１０％含むオレフィン系封止剤で縁取りした後に、電極３と電極２が直交するように貼り合わせ、さらに加熱押圧して空セルを作製した。該空セルに電解液１を真空注入し、注入口をエポキシ系の紫外線硬化樹脂にて封止し、表示素子１を作製した。
【０１５０】
（表示素子２〜７の作製）
上記表示素子１の作製において、電解液１を電解液２〜７に変更した以外は同様にして、表示素子２〜７を作製した。
【０１５１】
（表示素子８の作製）
電極２の周辺部を、平均粒径４０μｍのガラス製球形ビーズを体積分率として１０％含むオレフィン系封止剤で縁取りした後に、電極４と電極２が直交するように貼り合わせ、さらに加熱押圧して空セルを作製した。該空セルに電解液１を真空注入し、注入口をエポキシ系の紫外線硬化樹脂にて封止し、表示素子８を作製した。
【０１５２】
（表示素子９、１０の作製）
上記表示素子８の作製において、電解液１を電解液３、５にそれぞれ変更した以外は同様にして、表示素子９、１０を作製した。
【０１５３】
（表示素子１１の作製）
電極２の周辺部を、平均粒径４０μｍのガラス製球形ビーズを体積分率として１０％含むオレフィン系封止剤で縁取りした後に、電極５と電極２が直交するように貼り合わせ、さらに加熱押圧して空セルを作製した。該空セルに電解液１を真空注入し、注入口をエポキシ系の紫外線硬化樹脂にて封止し、表示素子１１を作製した。
【０１５４】
（表示素子１２、１３の作製）
上記表示素子１１の作製において、電解液１を電解液３、５にそれぞれ変更した以外は同様にして、表示素子１２、１３を作製した。
【０１５５】
（表示素子１４の作製）
電極２の周辺部を、平均粒径４０μｍのガラス製球形ビーズを体積分率として１０％含むオレフィン系封止剤で縁取りした後に、電極６と電極２が直交するように貼り合わせ、さらに加熱押圧して空セルを作製した。該空セルに電解液１を真空注入し、注入口をエポキシ系の紫外線硬化樹脂にて封止し、表示素子１４を作製した。
【０１５６】
（表示素子１５、１６の作製）
上記表示素子１４の作製において、電解液１を電解液３、５にそれぞれ変更した以外は同様にして、表示素子１５、１６を作製した。
【０１５７】
《表示素子の評価》
〔色調変化の観察〕
各表示素子の未駆動の状態と、印加後の色調を目視観察した。
【０１５８】
〔コントラストの評価〕
（表示素子１〜７の評価）
未駆動の状態の表示素子の反射率をコニカミノルタセンシング社製の分光測色計ＣＭ−３７００ｄで測定して、得られた反射率が極小値を取る波長での反射率の値をＲ0とした。次に、定電圧電源の両端子に作製した表示素子の両電極を接続し、＋１．８Ｖの電圧を３秒間印加した後の反射率を同様にして、Ｒ0を求めた波長での反射率をＲ1．8とした。ＣＲ＝Ｒ1．8／Ｒ0とし、ＣＲを表示素子のコントラストの指標とした。ここでは、ＣＲの値が大きいほど、コントラストが高いことになる。得られた結果を表１に示す。
【０１５９】
（表示素子８〜１０の評価）
表示素子１〜７と同様にしてコントラストを評価した。得られた結果を表１に示す。
【０１６０】
（表示素子１１〜１３の評価）
印加電圧を＋１．６Ｖに変更した以外は表示素子１〜７と同様にして、コントラストを評価した。得られた結果を表１に示す。
【０１６１】
（表示素子１４〜１６の評価）
表示素子１１〜１３と同様にしてコントラストを評価した。得られた結果を表１に示す。
【０１６２】
【表１】
0005294301.tif 000030
【０１６３】
表１に記載の結果より明らかなように、本発明に係る表示素子は比較表示素子に比べて、同じ電圧を印加したときのコントラストが高いことが分かる。